(57)【特許請求の範囲】
【請求項１】
平均粒径が５〜２０００μｍである親水化されたポリエチレンの親水性粉粒樹脂１００重量部と、平均粒径が親水性粉粒樹脂の平均粒径の１／３〜３倍である部分α化澱粉、キチン、キトサンから選ばれた１種以上の吸湿剤３〜７０重量部とからなる混合物が、補強繊維構造体を芯材として、親水性粉粒樹脂の粒子間に隙間を残して燒結成形されていて、前記吸湿剤を保持した親水性樹脂が、芯材としての補強繊維構造体内に入り込みかつその表面の一部又は全部を覆っていると共に、連続気孔を有しており、しかも前記補強繊維構造体が、表裏２枚の地組織と該地組織を連結する壁状の連結部からなる立体構造を有する繊維構造体であって、該壁状の連結部は表裏２枚の地組織を結合する糸条から成り、前記地組織が繊維占有率が１０〜８０％であるように複数の糸によって形成され、それによって前記繊維構造体に表裏に連通する複数の空隙が各壁状の連結部間に設けられたものであることを特徴とする吸湿・吸水性多孔質壁材。
【請求項２】
気孔率が３０〜８０％であることを特徴とする請求項１記載の吸湿・吸水性多孔質壁材。
【請求項３】
ポリエチレンのメルトインデックスが０．００１〜３０ｇ／１０分であることを特徴とする請求項１又は２に記載の吸湿・吸水性多孔質壁材。
【請求項４】
ポリエチレンの密度が０．９０〜０．９７ｇ／ｃｃであることを特徴とする請求項１〜３のいずれか１項に記載の吸湿・吸水性多孔質壁材。
【請求項５】
樹脂１００重量部に対して防かび剤及び／又は抗菌剤が０．０５〜２重量部保持されていることを特徴とする請求項１〜４のいずれか１項に記載の吸湿・吸水性多孔質壁材。
【請求項６】
防かび剤が、チアベンダゾール系、キチン、キトサンから選ばれた１種以上であり、抗菌剤が、無機系抗菌剤、キチン、キトサンから選ばれた１種以上であることを特徴とする請求項５に記載の吸湿・吸水性多孔質壁材。
【発明の詳細な説明】
【０００１】
【発明の属する技術分野】
本発明は、吸湿・吸水性多孔質壁材に関する。更に詳しくは、連続気孔を持ち、吸湿性と吸水性を兼ね備え、耐衝撃性及び吸水時の寸法安定性に優れた壁材に関する。
【０００２】
【従来の技術】
近年の家屋は密閉構造になってきており、家屋内外間の空気の移動が小さい構造になっている。従って、湿度の移動がないか又は少ないため、冬場の様に内外の温度差が大きくなると、空気中の飽和湿度量に差が生じ、室内の空気は冷やされて結露が生じる。この結露は単に周囲をぬらすばかりでなく、それが結氷して構造材を痛めたり、カビや菌の発育を促す等、家屋そのものは勿論のこと、家財に対しても被害を及ぼす場合がある。
【０００３】
上記結露防止のため、従来、屋根裏壁部に換気口を設けることが行われている。また、押し入れ等の湿気を嫌う場所に置いて吸湿を図る容器入りの吸湿剤も市販されている。
【０００４】
【発明が解決しようとする課題】
しかしながら、換気口からの換気による結露防止は、換気口を形成できる場所が限られることや、さほど大きな換気口は形成できず、換気量も不足しがちであることから、十分な結果が得られていないのが現状である。また、容器入りの吸湿剤は、押し入れ等の限られたスペースについて使用されるものであって、家屋の広い範囲について結露防止を図ることは不可能なものに過ぎない。
【０００５】
ところで、家屋の結露しやすい箇所の壁材が吸湿性を有していれば結露を防止しやすく、また吸水性をも併せ持っていれば、万一結露を生じてもこれを吸収して、周囲の構造部材への悪影響を押えることが可能である。
【０００６】
吸湿性と吸水性を有するものとしては、ポリビニルアルコール系、ＭＭＡ樹脂、ポリアクリル酸塩系、デンプン−アクリル酸グラフト共重合体、酢酸ビニル−アクリル酸エステル共重合体ケン化物等の吸水性高分子材料がある。しかし、これらは吸水により強度低下を起こすばかりでなく、ポリマー自身が吸水するために吸水時に大きな寸法変化を起こすことから、これらを用いて壁材を構成することは困難である。
【０００７】
このように、吸湿性と吸水性を併せ持つ壁材は、家屋の結露防止に有効であると考えられるものの、それに適した材料がなく、このような壁材は存在していないのが現状である。
【０００８】
本発明は、上記のような状況に鑑みてなされたもので、工業的に生産が可能で、吸湿性と吸水性を兼ね備え、成形性、耐衝撃性、機械的強度及び寸法安定性に優れた実用的な壁材を提供することを目的とする。
【０００９】
このために請求項１の発明では、平均粒径が５〜２０００μｍである親水化されたポリエチレンの親水性粉粒樹脂１００重量部と、平均粒径が親水性粉粒樹脂の平均粒径の１／３〜３倍である部分α化澱粉、キチン、キトサンから選ばれた１種以上の吸湿剤３〜７０重量部とからなる混合物が、補強繊維構造体を芯材として、親水性粉粒樹脂の粒子間に隙間を残して燒結成形されていて、前記吸湿剤を保持した親水性樹脂が、芯材としての補強繊維構造体内に入り込みかつその表面の一部又は全部を覆っていると共に、連続気孔を有しており、しかも前記補強繊維構造体が、表裏２枚の地組織と該地組織を連結する壁状の連結部からなる立体構造を有する繊維構造体であって、該壁状の連結部は表裏２枚の地組織を結合する糸条から成り、前記地組織が繊維占有率が１０〜８０％であるように複数の糸によって形成され、それによって前記繊維構造体に表裏に連通する複数の空隙が各壁状の連結部間に設けられたものである吸湿・吸水性多孔質壁材としているものである。更に説明すると、請求項１の発明によれば、基本的には樹脂の成形品であることから、安価かつ容易に成形可能であり、しかも芯材として補強繊維構造体が設けられ、この補強繊維構造体内外に樹脂が一体化されているので、連続気孔を有するものではあるが、高い耐衝撃性と機械的強度が得られるものである。また、親水性で連続気孔を有することによって吸水性が得られ、更に保持されている吸湿剤によって吸湿性が得られるものである。
【００１０】
本発明の吸湿・吸水性多孔質壁材は、親水性粉粒樹脂と粉粒状の吸湿剤の混合物を、補強繊維構造体内及びその両表面に位置させ、親水性粉粒樹脂の粒子間に隙間を残して燒結成形することで得ることができる。更に説明すると、補強繊維構造体の表面及びその内部において親水性粉粒樹脂が燒結されて強固に補強繊維構造体と一体化されると共に、粒子間に残された隙間によって連続気孔が形成され、しかも内表面及び外表面が親水性となるものである。また、親水性粉粒樹脂の融着時に、融着した親水性粉粒樹脂の粒子間に粉粒状の吸湿剤を保持させることができるものである。
【００１１】
【発明の実施の形態】
本発明の吸湿・吸水性多孔質壁材は、芯材としての補強繊維構造体内に樹脂が入り込みかつその表面の一部又は全部を樹脂が覆っており、しかも連続気孔を有する樹脂成形品で、少なくとも内表面と外表面が親水性を有するものであれば、構成樹脂自体が親水性を有するものでも、構成樹脂自体は親水性を有しないものではあるが、スルフォン化、親水性モノマーのグラフト、特定の界面活性剤の添加、親水性の層を設ける等公知の方法で、全体又は少なくとも内表面と外表面を親水化したものでもよい。中でも内部に非親水性の樹脂を残しつつ内表面と外表面を親水化したものとすると、吸水・吸湿時に内部の非親水性の樹脂部分は水分を吸収しないため、寸法安定性に優れるので好ましい。
【００１２】
連続気孔を形成するには、例えば発泡成形、燒結成形等の手法が主に用いられるが、その他に例えば抽出可能な成分と共に溶融させた樹脂で成形体を得た後、抽出可能な成分を抽出して連続気孔を形成することも可能である。中でも、燒結成形は、粉粒状の樹脂を希望の形状に堆積若しくは金型中に充填し、粒子間に隙間を残しつつ、加圧又は無加圧状態で粒子相互を加熱融着することで、連続気孔を容易に形成できるので、最も好ましい。本発明の吸湿・吸水性多孔質壁材における気孔は、全体が均一な寸法であってもよいし、例えば表層と内部、或いは一方の表層と他方の表層とで気孔の寸法を変えたものでもよい。尚、連続気孔とは、成形体の片面から他面へ連続している気孔をいう。この気孔は直線的でも曲線的でもよい。
【００１３】
燒結成形によって本発明の吸湿・吸水性多孔質壁材を得る場合、上記のように、粉粒状の樹脂を用いて成形が行われるがことになる。この場合の粉粒状の樹脂は、それ自体が親水性を有するものでもよいし、それ自体は親水性を有さないが、スルフォン化、親水性モノマーのグラフト、特定の界面活性剤の添加、親水性の層を設ける等公知の方法で親水化された親水性粉粒樹脂であることが好ましい。中でも非親水性の樹脂の粉粒体の表面だけを親水化した親水性粉粒樹脂は、これを燒結することによって、内部に非親水性の樹脂を残しつつ内表面と外表面を親水化した発明の吸湿・吸水性成形体をとなることから好ましい。
【００１４】
燒結成形に用いられる粉粒状の樹脂は、重合により得られた粉粒状の樹脂をそのまま用いることも可能であるし、一度粉粒状以外の形状に賦形したものを、機械粉砕、冷凍粉砕、化学粉砕等の公知の方法で粉粒状にしたものを用いることもできる。これらの粉粒状の樹脂は、平均粒径が５〜２０００μｍであることが好ましく、更に好ましくは５０〜１０００μｍである。粉粒状の樹脂の平均粒径が５μｍ未満では、燒結体にした時に全体が密になり過ぎ、十分な吸水量が得にくくなる。また、粉粒状の樹脂の平均粒径が２０００μｍを超えると、毛細管現象による水の吸い上げ力が小さくなりやすくなる。尚、上記平均粒径とは、ＪＩＳ・Ｚ８８０１のふるいを使用し、ふるい分け試験通則ＪＩＳ・Ｚ８８１５に従ってふるい分けし、算術目盛りによって積算ふるいした百分率を図で表わし、積算量５０％の粒子径をいう。
【００１５】
本発明の吸湿・吸水性多孔質壁材を燒結成形する場合、上記平均粒径の親水性粉粒樹脂と後述する粉粒状の吸湿剤とを後述の割合で混合した材料を用いて行うのが最も好ましい。燒結成形は、後述する芯材としての補強繊維構造体内と両表面に上記混合物が位置するよう、両者を金型に充填するか平面上に載置して、親水性粉粒状樹脂の融点以上に加熱することで行うことができる。また、燒結成形は、無加圧下で行ってもよいが、必要に応じて適宜加圧してもよい。
【００１７】
本発明の吸湿・吸水性多孔質壁材を構成する樹脂としては、安価であること、耐薬品性に優れること、加工性に優れること、素材の吸湿性・吸水性が低いことにより吸水時の寸法安定性に優れること、燒結成形に適した粉粒体を得やすいこと、燒結成形が容易であること、耐薬品性に優れること、素材自身の吸湿吸水性が低いこと等の理由から、ポリエチレンが用いられる。
【００１９】
ポリエチレンは、それ自身は親水性を示さないから、スルフォン化、親水性モノマーのグラフト、特定の界面活性剤の添加、親水性の層を設ける等公知の方法で親水化処理を施すことになる。特に、特願昭５７−２７４００号公報、特願昭５７−３２４２８号公報、特願昭６３−６１９８１号公報、特願昭６３−６７０７８号公報等に開示された方法で親水化すると、容易に表面のみを親水化した親水性粉粒樹脂を得ることができ、これを燒結することによって、吸湿若しくは吸水した場合に、連続気孔部分のみ水分が存在し、素材自身は吸湿・吸水することがないので、吸湿・吸水時の強度変化や寸法変化のない本発明の吸湿・吸水性多孔質壁材が得られる。
【００２０】
ポリエチレンのメルトインデックス（ＭＩ）は、０．００１〜３０ｇ／１０分ののものがよく、より好ましくは０．０１〜１０ｇ／１０分である。連続気孔を形成する手段として燒結成形を考えた場合、ＭＩが０．００１ｇ／１０分以下では、燒結成形したときに隣り合う粒子の融着強度が低いため、壁材としての強度が弱くなりやすい。ＭＩが３０ｇ／１０分以上では、燒結成形を行ったときに樹脂の溶融と共に流動が起こり、気孔の形成を妨げやすくなる。尚、ＭＩは、ＪＩＳ・Ｋ７２１０に基づき、温度１９０℃、荷重２．１６ｋｇで測定した値である。
【００２１】
また、ポリエチレンの密度は、０．９０〜０．９７ｇ／ｃｃであることが好ましい。密度が０．９０ｇ／ｃｃ以下では柔軟性に富むが、耐薬品性に劣ることと、融点が低くなって成形可能範囲が狭くなりやすい。
【００２２】
本発明の吸湿・吸水性多孔質壁材は、芯材である補強繊維構造体と、吸湿剤を含有する樹脂多孔質体とで構成されているものである。吸湿剤を含有する樹脂多孔質体の形成は、吸湿剤を混合した素材を用いて前記連続気孔の形成を行うことで容易に行うことができる。
【００２３】
本発明に用いる吸湿剤は、吸湿後に大きな強度変化や寸法変化が無く、また水分によって化学的な変化を起こさないものがよい。吸湿後に大きな強度変化、例えば崩壊等が起こると、吸湿剤が連続気孔を通って外部に排出され、周囲を汚染しやすくなる。また、吸湿後に大きな寸法変化、例えば大きな膨潤があると、連続気孔を閉塞したり、連続気孔を通って外部にはみ出したりする不都合を生じやすくなる。これらのことから、吸湿剤としては、部分α化澱粉、キチン、キトサンの群から選ばれた１種以上のものが好ましい。これらは粉粒状で入手できるので粉粒状の樹脂と混合して、例えば燒結成形等により賦形することも可能であるし、吸湿・吸水後も大きな寸法変化をもたらさない。これら吸湿剤は、樹脂１００重量部に対して３〜７０重量部保持されていることが好ましい。３重量部以下であると実質的な吸湿性能が得にくく、７０重量部以上では本発明の吸湿・吸水性多孔質壁材の強度が弱くなりやすい。尚、吸湿剤は本発明の吸湿・吸水性多孔質壁材の中に均一に存在してもよいし、不均一に存在してもよい。また、前記のような燒結成形を行う場合、吸湿剤は、その平均粒径が親水性粉粒樹脂の平均粒径の１／３〜３倍であることが好ましい。平均粒径が小さ過ぎると脱落を生じやすく、逆に大き過ぎると本発明の吸湿・吸水性多孔質シートの強度が低下しやすくなる。
【００２４】
本発明の吸湿・吸水性多孔質壁材は、上記吸湿剤と共に、防かび剤及び／又は抗菌剤を、樹脂１００重量部に対して０．０５〜２重量部保持していることが好ましい。但し、上記吸湿剤との合計量が、本発明の吸湿・吸水性多孔質壁材を構成している樹脂１００重量部に対して７０重量部を超えない範囲であることが好ましい。また、燒結成形に際しては、吸湿剤と共に親水性粉粒樹脂と混合することが好ましく、吸湿剤と同様の平均粒径であることが好ましい。防かび剤としては、チアベンダゾール系、キチン、キトサンから選ばれた１種以上が好ましい。また、抗菌剤としては、無機系抗菌剤、キチン、キトサンから選ばれた１種以上が好ましい。無機系抗菌剤としては、例えば、ゼオライト、ＳｉＯ2 、Ａｌ2 Ｏ3 、ＭｇＯ等の無機物にＡｇ及び／又はＺｎを担持させたものがよい。尚、防かび剤及び／又は抗菌剤としてキトサンを用いる場合には、蟻酸、酢酸、乳酸の様な有機酸或いは塩酸の様な無機酸との塩にすることで一層の性能が得られるので好ましい。
【００２５】
本発明において、芯材である補強繊維構造体としては、内部に樹脂が入り込んだ状態で連続気孔を形成できる目の荒さを備えたものであれば、例えば目の粗い編み物、網状物、目の粗いパイル織物等を用いることが可能である。また、この補強繊維構造体は、天然繊維製でも合成繊維製でもよいが、高い耐衝撃性、機械的強度が得やすいことから、合成繊維製であることが好ましい。特に本発明の吸湿・吸水性多孔質壁材を燒結成形で得る場合には、粉粒状の樹脂が容易に入り込める目の粗さを有し、しかも粉粒状の樹脂よりも融点の高い合成繊維製とし、燒結成形温度を、粉粒状の樹脂の融点以上でこの補強繊維構造体の構成繊維の融点以下に定めることが好ましい。補強繊維構造体を構成する合成繊維としては、例えばポリエステル系繊維、ポリアミド系繊維、アラミド繊維、ポリアクリロニトリル系繊維、ポリオレフィン系繊維、レーヨン系繊維等が挙げられ、その繊維太さは５０〜１０００デニールであることが好ましい。
【００２６】
補強繊維構造体としては、立体構造を持つものが特に好ましい。この立体構造を持つ補強繊維構造体としては、表裏２枚の地組織と、該地組織を連結する壁状の連結部からなる立体構造を有する繊維構造体であって、該壁状の連結部は表裏２枚の地組織を結合する糸条から成り、前記地組織が繊維占有率が１０〜８０％（繊維が占める面積比）であるように複数の糸によって形成され、それによって前記繊維構造体に表裏に連通する複数の空隙が各壁状の連結部間に設けられているものであることが好ましい。具体的には、特公平５−１８９３９号公報に開示された繊維構造体で、二層構造を有する布帛状物を製造できる製造装置によって容易に製造することができる。例えば、二重繊維機、二重の針床を有する経編機等を用いて容易に製造できる。
【００２７】
更に、燒結成形による本発明の吸湿・吸水性多孔質複合シートに適した立体構造を持つ補強繊維構造体について説明すると、図１に示されるように、表裏の地組織１，２はハニカム状、網目状、目の粗い編み物状であり、この両地組織１，２を離して保持しつつ結合する、壁状の連結部を構成する糸条３によって立体性が付与された繊維構造体が好ましい。また、燒結成形に用いる粉粒状の樹脂が容易に内部に入り込めるよう、表裏の地組織１，２の開孔部の寸法及び糸条３によって離される両地組織１，２の間隔と糸条３とが形成する開孔部の寸法のいずれか又は全部が、粉粒状の樹脂の前記平均粒径の１〜１００倍であることが好ましい。このような繊維構造体を補強繊維構造体として用いると、本発明の吸湿・吸水性多孔質複合シートの厚み方向のほぼ全体に亙って樹脂と補強繊維構造体を容易に複合化させることができ、極めて優れた耐衝撃性、機械的強度を容易に得ることができる。
【００２８】
本発明の吸湿・吸水性多孔質壁材は、表面或いは内部に、前記補強繊維構造体とは別の布、織物、編み物、不織布、穴あきフィルム、金網等、本発明の多孔性を阻害しないものとの更なる複合化も可能である。また、一部分に非透湿性或いは非透水性のフィルム、膜等を設けて、吸収した水分の影響を周囲に及ぼさないようにすることも可能である。更には、着色、印刷等により意匠性を持たせることも可能であり、熱安定剤、耐候剤、吸臭剤、脱臭剤、香料等を必要に応じて添加して形成してもよい。これら添加剤を加える際には流動パラフィン等の展着剤を用いることもできる。
【００２９】
本発明の吸湿・吸水性多孔質壁材は、常温にて当該壁材をを水深１０ｍｍの水中に垂直に立てた場合に、毛細管現象によって、浸漬後１分で水面から１０ｍｍ以上、壁材内を水が水面より上部に上昇する吸水力を有することが好ましい。
【００３０】
本発明の吸湿・吸水性多孔質壁材は、その気孔率が３０〜８０％であることが好ましい。気孔率が３０％以下では実質的に多孔体としての機能を発揮しにくく、８０％以上では成形体の強度が低くなりやすい。ここでいう気孔率は次式で算出される値をいう。
【００３１】
気孔率（％）＝［（真の密度−見掛けの密度）／真の密度］×１００
尚、気孔率は吸湿・吸水性多孔質壁材全体に均一でもよいし、不均一でもよい。
【００３２】
本発明の吸湿・吸水性多孔質壁材は、乾燥状態で壁材１ｇ当たり０．５ｇ以上の水を吸収するものであることが好ましい。吸水量が１ｇ当り０．５ｇ以下では実用的な吸水性となりにくい。尚、吸水量は、壁材を乾燥して重量を量り、次いで水中に５分間浸漬した後水中より引き上げて重量を測定し、乾燥時の重量と水中浸漬後の重量の差を乾燥時の重量で除した値をいう。
【００３３】
本発明の吸湿・吸水性多孔質壁材は、乾燥状態で壁材１ｇ当たり０．０１ｇ以上吸湿するものであることが好ましい。吸湿量が１ｇ当り０．０１ｇ以下では実用的な吸湿性となりにくい。尚、吸湿量は、壁材を乾燥して重量を量り、次いで４０℃、９０％ＲＨの雰囲気下に１．５時間放置した後重量を測定し、乾燥時の重量と吸湿後の重量の差を乾燥時の重量で除した値をいう。
【００３４】
本発明の吸湿・吸水性多孔質壁材は、吸水後の寸法変化率が０．５％以下であることが好ましい。寸法変化が０．５％以上になると、例えば他の物と組み合わせた場合に不都合が生じやすく、単品の素材としても使用範囲や使用形態が限定されやすい。尚、寸法変化率は、成形体を２３℃の雰囲気下で水中に２４時間浸漬し、浸漬前後の寸法の差の浸漬前の寸法に対する割合をいう。
【００３５】
【実施例】
以下実施例により本発明を具体的に説明する。
【００３６】
実施例１〜３
ＪＩＳ・Ｋ７２１０（条件：温度１９０℃、荷重２．１６Ｋｇ）によって測定したＭＩが０．０６ｇ／１０分、密度が０．９５６ｇ／ｃｃ、平均粒径が１４０μｍの高密度ポリエチレン粉体（商品名「サンファイン・ＳＨ８１０」、旭化成工業株式会社製）１００重量部にポリグリセリンイソステアリルエステル０．３重量部を高速ミキサーにて混合し、親水性粉粒樹脂を得た。該親水性粉粒樹脂に吸湿剤として平均粒径７０μｍの部分α化澱粉（商品名「ＰＣＳ」、旭化成工業株式会社製）を表１に示す割合で混合した。
【００３７】
２００×４００×３ｍｍの空間を有するアルミニウム製の金型内に、特公平５−１８９３９号公報に記載の方法により、１５０デニールのポリエステル繊維と、１８０デニールのポリアミドモノフィラメントで作られた立体構造を持つ補強繊維構造体を装着し、その中に前記混合物を充填した。次いで、金型をその表面温度が１４０〜１５０℃になるまで加熱した後、室温まで冷却して取り出し、吸湿・吸水性多孔質壁材を得た。該壁材の物性を表１に示す。
【００３８】
比較例１
実施例１で使用した親水性粉粒樹脂と実施例１で使用した吸湿剤を表１に示す割合で混合した。該混合物を２００×４００×３ｍｍの空間を持つアルミニウム製の金型内に充填し、金型の表面温度が１４０〜１５０℃になるまで加熱した後、室温まで冷却して取り出した。該壁材の物性を表１に示す。
【００３９】
比較例２
実施例１で使用した高密度ポリエチレン粉末に実施例１で使用した吸湿剤を５０重量部混合した。２００×４００×３ｍｍの空間を持つアルミニウム製の金型内に、実施例１で使用した立体構造を持つ補強繊維構造体を装着し、その中に前記混合物を充填した。次いで、金型をその表面温度が１４０〜１５０℃になるまで加熱した後、室温まで冷却して取り出した。該壁材の物性を表１に示す。
【００４０】
比較例３
２００×４００×３ｍｍの空間を持つアルミニウム製の金型内に、実施例１で使用した立体構造を持つ補強繊維構造体を装着し、その中に実施例１で使用した親水性粉粒樹脂を充填した。次いで、金型をその表面温度が１４０〜１５０℃になるまで加熱した後、室温まで冷却して取り出した。該壁材の物性を表１に示す。
【００４１】
実施例４
実施例１で使用した親水性粉粒樹脂１００重量部に吸湿剤として平均粒径５０μｍのキトサンを１０重量部混合した。２００×４００×３ｍｍの空間を持つアルミニウム製の金型内に、実施例１で使用した立体構造を持つ補強繊維構造体を装着し、その中に前記混合物を充填した。次いで、金型をその表面温度が１４０〜１５０℃になるまで加熱した後、室温まで冷却して取り出し、吸湿・吸水性多孔質壁材を得た。該壁材の物性を表１に示す。
【００４３】
【表１】
0003850922.tif 000002
【００４４】
【発明の効果】
本発明の吸湿・吸水性多孔質壁材は、吸湿性と吸水性を兼ね備えていることから、空気中の湿度を下げて結露を生じにくくすると共に、万一結露を生じた時にはこれを吸収してしまうので、周囲への悪影響を防止できるものである。また、本発明の吸湿・吸水性多孔質壁材は、連続気孔を有するにも拘らず耐衝撃性、機械的強度に優れ、しかも吸水前後の寸法安定性にも優れていることから、壁材として用いた場合の強度的な問題や変形による問題を生じないものである。
【図面の簡単な説明】
【図１】本発明に用いる立体構造を持つ補強繊維構造体の好ましい例の説明図である。
【符号の説明】
１，２  地組織
３  壁状の連結部を構成する糸条
【図１】
0003850922.tif 000003